(57)【特許請求の範囲】
【請求項１】
第一の無機凝集剤を３６．０〜３４．０質量％、硫酸アルミニウムを３．０〜２．０質量％、粉末ポリ塩化アルミニウムを１６．０〜１４．０質量％、第二の無機凝集剤を２５．０〜２４．０質量％、及びモルデナイト系天然ゼオライトを２４．０〜２３．０質量％含有する排水処理用凝集剤であって、
前記第一の無機凝集剤は、酸化カリウムを０．５５質量％、酸化カルシウムを３４．１質量％、酸化マグネシウムを６．３６質量％、酸化ナトリウムを０．７３質量％、酸化第二鉄を１．９０質量％、酸化マンガンを０．２２質量％、二酸化珪素を２５．６質量％、酸化アルミニウムを２３．１質量％、三酸化硫黄を２．２０質量％、酸化チタンを０．０４質量％、及び強熱減量を６．４質量％含有し、
前記第二の無機凝集剤は、酸化カリウムを１．０質量％、酸化カルシウムを４．０質量％、酸化マグネシウムを１．２質量％、酸化ナトリウムを３．３質量％、酸化第二鉄を５．４質量％、酸化マンガンを０．０５７質量％、二酸化珪素を３４．０質量％、酸化アルミニウムを２８．０質量％、三酸化硫黄を４．１質量％、酸化チタンを０．０８２質量％、強熱減量を１０．０質量％、及び水分を２．２質量％含有し、
前記モルデナイト系天然ゼオライトは、リン酸を０．０９質量％、酸化カリウムを２．３９質量％、酸化カルシウムを１．５４質量％、酸化マグネシウムを０．３３質量％、酸化ナトリウムを１．３４質量％、酸化鉄を１．１２質量％、珪酸を６１．８４質量％、酸化アルミニウムを１４．８８質量％、及び水分を８．１２質量％含有する排水処理用凝集剤。
【請求項２】
第一の無機凝集剤を５９．０〜５６．０質量％、硫酸アルミニウムを２４．０〜２２．０質量％、第二の無機凝集剤を１１．０〜９．０質量％、及びモルデナイト系天然ゼオライトを１１．０〜９．０質量％含有する排水処理用凝集剤であって、
前記第一の無機凝集剤は、酸化カリウムを０．５５質量％、酸化カルシウムを３４．１質量％、酸化マグネシウムを６．３６質量％、酸化ナトリウムを０．７３質量％、酸化第二鉄を１．９０質量％、酸化マンガンを０．２２質量％、二酸化珪素を２５．６質量％、酸化アルミニウムを２３．１質量％、三酸化硫黄を２．２０質量％、酸化チタンを０．０４質量％、及び強熱減量を６．４質量％含有し、
前記第二の無機凝集剤は、酸化カリウムを１．０質量％、酸化カルシウムを１４．０質量％、酸化マグネシウムを１．２質量％、酸化ナトリウムを３．３質量％、酸化第二鉄を５．４質量％、酸化マンガンを０．０５７質量％、二酸化珪素を３４．０質量％、酸化アルミニウムを２８．０質量％、三酸化硫黄を４．１質量％、酸化チタンを０．０８２質量％、強熱減量を１０．０質量％、及び水分を２．２質量％含有し、
前記モルデナイト系天然ゼオライトは、リン酸を０．０９質量％、酸化カリウムを２．３９質量％、酸化カルシウムを１．５４質量％、酸化マグネシウムを０．３３質量％、酸化ナトリウムを１．３４質量％、酸化鉄を１．１２質量％、珪酸を６１．８４質量％、酸化アルミニウムを１４．８８質量％、及び水分を８．１２質量％含有する排水処理用凝集剤。
【請求項３】
一の無機凝集剤を２１．０〜１９．０質量％、粉末ポリ塩化アルミニウムを１１．０〜９．０質量％、アクリル酸ナトリウム・アクリルアミド共重合物を８．０〜６．０質量％、及びモルデナイト系天然ゼオライトを６５．０〜６１．０質量％含有する排水処理用凝集剤であって、
前記一の無機凝集剤は、酸化カリウムを０．５５質量％、酸化カルシウムを３４．１質量％、酸化マグネシウムを６．３６質量％、酸化ナトリウムを０．７３質量％、酸化第二鉄を１．９０質量％、酸化マンガンを０．２２質量％、二酸化珪素を２５．６質量％、酸化アルミニウムを２３．１質量％、三酸化硫黄を２．２０質量％、酸化チタンを０．０４質量％、及び強熱減量を６．４質量％含有し、
前記モルデナイト系天然ゼオライトは、リン酸を０．０９質量％、酸化カリウムを２．３９質量％、酸化カルシウムを１．５４質量％、酸化マグネシウムを０．３３質量％、酸化ナトリウムを１．３４質量％、酸化鉄を１．１２質量％、珪酸を６１．８４質量％、酸化アルミニウムを１４．８８質量％、及び水分を８．１２質量％含有する排水処理用凝集剤。
【発明の詳細な説明】
【技術分野】
【０００１】
本発明は、トンネル工事などにおける排水中の懸濁物質を凝集させる排水処理用凝集剤に関する。
【背景技術】
【０００２】
一般土木工事、河川工事、トンネル工事、シールド工事、ダム工事、上水道の前処理などにおいて、懸濁排水中の粒子径が大きい懸濁物質は時間の経過と共に自然沈降することが多いが粒子径が小さい成分は水中で安定的に分散して存在するため、自然沈降が困難である。
そのため凝集剤を加え、粒子径が小さい成分の粒子径を大きくすることで自然沈降を促し、水と汚泥に分離させる。
【０００３】
凝集剤を用いて排水（濁水）処理する場合、懸濁物質を効率良く凝集させるためには、無機凝集剤を排水内に均一に混入させた後、攪拌してマイクロフロックを形成させる処理と、有機高分子凝集剤でフロックをより大きく形成して沈降させる処理が知られている。
【０００４】
一般に使用されている凝集剤としては、硫酸アルミニウム、ポリ塩化アルミニウム、塩化鉄等に代表される無機凝集剤と、ノニオン系、アニオン系、カチオン系、両性系等のポリアクリルアミド等に代表される有機高分子凝集剤がある。無機凝集剤は、正電荷を有する水酸化物により凝集が起こりやすくなりマイクロフロックを形成させ、有機高分子凝集剤は、接触する粒子群同士を架橋作用により集合させ、疎大フロックを形成させるため、無機凝集剤と有機高分子凝集剤が併用される。
【０００５】
近年、環境汚染に伴う意識が高まり、環境負荷を低減させ生態系への配慮を行うため、無機凝集剤のみの排水処理用凝集剤も開発されている。
【０００６】
関連技術として、排水に水酸化アルミニウム及び硫酸アルミニウムを含有する無機凝集剤（水酸化アルミニウムと硫酸アルミニウムの組成は、重量比（水酸化アルミニウム／硫酸アルミニウム）で１／１０００〜１／１０の範囲内である。）を添加し、排水中の物質を凝集させて凝集物とし、当該凝集物を排水から除去して高い水質改善効果を得る技術が提案されている（特許文献１参照）。
この特許文献１には、必要に応じて所定の有機高分子凝集剤等を併用することができる旨の開示もある。
【先行技術文献】
【特許文献】
【０００７】
【特許文献１】特開２００５−１３８６３号公報
【発明の概要】
【発明が解決しようとする課題】
【０００８】
しかしながら、所定の無機凝集剤では、排水の性質等によっては十分なフロックが形成されずに、懸濁物質を効率良く凝集させることが困難な状況もあった。
また、上記の特許文献１等に開示されている技術は、無機凝集剤に必要に応じて所定の有機高分子凝集剤等を併用してもよい旨の一般的・抽象的なものにとどまり、具体的な成分・配合割合等が開示されているわけではない。
【０００９】
本発明の目的は、懸濁物質を効率良く凝集させることができる排水処理用凝集剤を提供することにある。
【課題を解決するための手段】
【００１０】
本発明の第一の排水処理用凝集剤は、
第一の無機凝集剤を３６．０〜３４．０質量％、硫酸アルミニウムを３．０〜２．０質量％、粉末ポリ塩化アルミニウムを１６．０〜１４．０質量％、第二の無機凝集剤を２５．０〜２４．０質量％、及びモルデナイト系天然ゼオライトを２４．０〜２３．０質量％含有する排水処理用凝集剤であって、
前記第一の無機凝集剤は、酸化カリウムを０．５５質量％、酸化カルシウムを３４．１質量％、酸化マグネシウムを６．３６質量％、酸化ナトリウムを０．７３質量％、酸化第二鉄を１．９０質量％、酸化マンガンを０．２２質量％、二酸化珪素を２５．６質量％、酸化アルミニウムを２３．１質量％、三酸化硫黄を２．２０質量％、酸化チタンを０．０４質量％、及び強熱減量を６．４質量％含有し、
前記第二の無機凝集剤は、酸化カリウムを１．０質量％、酸化カルシウムを１４．０質量％、酸化マグネシウムを１．２質量％、酸化ナトリウムを３．３質量％、酸化第二鉄を５．４質量％、酸化マンガンを０．０５７質量％、二酸化珪素を３４．０質量％、酸化アルミニウムを２８．０質量％、三酸化硫黄を４．１質量％、酸化チタンを０．０８２質量％、強熱減量を１０．０質量％、及び水分を２．２質量％含有し、
前記モルデナイト系天然ゼオライトは、リン酸を０．０９質量％、酸化カリウムを２．３９質量％、酸化カルシウムを１．５４質量％、酸化マグネシウムを０．３３質量％、酸化ナトリウムを１．３４質量％、酸化鉄を１．１２質量％、珪酸を６１．８４質量％、酸化アルミニウムを１４．８８質量％、及び水分を８．１２質量％含有する。
【００１１】
本発明の第二の排水処理用凝集剤は、
第一の無機凝集剤を５９．０〜５６．０質量％、硫酸アルミニウムを２４．０〜２２．０質量％、第二の無機凝集剤を１１．０〜９．０質量％、及びモルデナイト系天然ゼオライトを１１．０〜９．０質量％含有する排水処理用凝集剤であって、
前記第一の無機凝集剤は、酸化カリウムを０．５５質量％、酸化カルシウムを３４．１質量％、酸化マグネシウムを６．３６質量％、酸化ナトリウムを０．７３質量％、酸化第二鉄を１．９０質量％、酸化マンガンを０．２２質量％、二酸化珪素を２５．６質量％、酸化アルミニウムを２３．１質量％、三酸化硫黄を２．２０質量％、酸化チタンを０．０４質量％、及び強熱減量を６．４質量％含有し、
前記第二の無機凝集剤は、酸化カリウムを１．０質量％、酸化カルシウムを１４．０質量％、酸化マグネシウムを１．２質量％、酸化ナトリウムを３．３質量％、酸化第二鉄を５．４質量％、酸化マンガンを０．０５７質量％、二酸化珪素を３４．０質量％、酸化アルミニウムを２８．０質量％、三酸化硫黄を４．１質量％、酸化チタンを０．０８２質量％、強熱減量を１０．０質量％、及び水分を２．２質量％含有し、
前記モルデナイト系天然ゼオライトは、リン酸を０．０９質量％、酸化カリウムを２．３９質量％、酸化カルシウムを１．５４質量％、酸化マグネシウムを０．３３質量％、酸化ナトリウムを１．３４質量％、酸化鉄を１．１２質量％、珪酸を６１．８４質量％、酸化アルミニウムを１４．８８質量％、及び水分を８．１２質量％含有する。
【００１２】
本発明の第三の排水処理用凝集剤は、
一の無機凝集剤を２１．０〜１９．０質量％、粉末ポリ塩化アルミニウムを１１．０〜９．０質量％、アクリル酸ナトリウム・アクリルアミド共重合物を８．０〜６．０質量％、及びモルデナイト系天然ゼオライトを６５．０〜６１．０質量％含有する排水処理用凝集剤であって、
前記一の無機凝集剤は、酸化カリウムを０．５５質量％、酸化カルシウムを３４．１質量％、酸化マグネシウムを６．３６質量％、酸化ナトリウムを０．７３質量％、酸化第二鉄を１．９０質量％、酸化マンガンを０．２２質量％、二酸化珪素を２５．６質量％、酸化アルミニウムを２３．１質量％、三酸化硫黄を２．２０質量％、酸化チタンを０．０４質量％、及び強熱減量を６．４質量％含有し、
前記モルデナイト系天然ゼオライトは、リン酸を０．０９質量％、酸化カリウムを２．３９質量％、酸化カルシウムを１．５４質量％、酸化マグネシウムを０．３３質量％、酸化ナトリウムを１．３４質量％、酸化鉄を１．１２質量％、珪酸を６１．８４質量％、酸化アルミニウムを１４．８８質量％、及び水分を８．１２質量％含有する。
【発明の効果】
【００１３】
本発明によれば、懸濁物質を効率良く凝集させることができる排水処理用凝集剤を提供することができる。
【発明を実施するための形態】
【００１４】
以下、本発明の実施の形態を説明する。
まず、本実施形態の排水処理用凝集剤は第一の無機凝集剤を含有している。
【００１５】
第一の無機凝集剤の主成分・割合は以下のとおりである。
酸化カリウム  約０．５５質量％
酸化カルシウム  約３４．１質量％
酸化マグネシウム  約６．３６質量％
酸化ナトリウム  約０．７３質量％
酸化第二鉄  約１．９０質量％
酸化マンガン  約０．２２質量％
二酸化珪素約  ２５．６質量％
酸化アルミニウム  約２３．１質量％
三酸化硫黄約  ２．２０質量％
酸化チタン  約０．０４質量％
強熱減量  約６．４質量％
【００１６】
また、本実施形態の排水処理用凝集剤は、無機成分の硫酸アルミニウム（硫酸バンド）を含有していてもよい。
【００１７】
また、本実施形態の排水処理用凝集剤は、無機成分の粉末ポリ塩化アルミニウム（ＰＡＣ）を含有していてもよい。その主成分は塩基性塩化アルミニウムである。
【００１８】
また、本実施形態の排水処理用凝集剤は第二の無機凝集剤を含有していてもよい。
【００１９】
第二の無機凝集剤の主成分・割合は以下のとおりである。
酸化カリウム  約１．０質量％
酸化カルシウム  約１４．０質量％
酸化マグネシウム  約１．２質量％
酸化ナトリウム  約３．３質量％
酸化第二鉄  約５．４質量％
酸化マンガン  約０．０５７質量％
二酸化珪素約３４．０質量％
酸化アルミニウム  約２８．０質量％
三酸化硫黄  約４．１質量％
酸化チタン  約０．０８２質量％
強熱減量  約１０．０質量％
含水率（水分）  約２．２質量％
【００２０】
また、本実施形態の排水処理用凝集剤は、モルデナイト系天然ゼオライトを含有している。
ゼオライトは、ゼオライトの持つ空洞が、様々な臭気ガスを分子レベルで吸着することによる脱臭（ガス吸着）効果や、吸放湿効果や、イオン交換作用により、水中の重金属イオンやアンモニアイオンなどを吸着することによる水質浄化効果等を有している。
【００２１】
モルデナイト系天然ゼオライト（アルミノ珪酸塩）の主成分・割合は以下のとおりである。
リン酸（Ｐ２０６）  約０．０９質量％
酸化カリウム（Ｋ２０）  約２．３９質量％
酸化カルシウム  約１．５４質量％
酸化マグネシウム  約０．３３質量％
酸化ナトリウム  約１．３４質量％
酸化鉄  約１．１２質量％
珪酸  約６１．８４質量％
酸化アルミニウム  約１４．８８質量％
含水率（水分）  約８．１２質量％
【００２２】
また、本実施形態の排水処理用凝集剤は、主成分をアクリル酸ナトリウム・アクリルアミド共重合物とするアニオン系有機高分子凝集剤を含有していてもよい。
【００２３】
本実施形態の排水処理用凝集剤は、好適には粉末状又は粒子状であるが、排水中に投入した際に速やかに崩壊可能な程度に、既知の圧縮成型等の手法を適用し、所定の形状に成型してもよい。
【００２４】
本実施形態の排水処理用凝集剤は、処理対象となる排水に対して、所要量の全部をまとめて一度に投入することであっても、適宜連続して投入することであっても、複数回に分割して投入することであってもいずれでもよい。
【００２５】
本実施形態の排水処理用凝集剤の適用可能な範囲は、ｐＨ１〜１３までの排水に対応可能であり、また、水温０〜９５℃の排水に対応可能である。さらに、処理量は設備の大きさにより調節できるので制限はない。
【００２６】
所定の投入機を利用して本実施形態の排水処理用凝集剤を排水の入っている水槽に上部から投入し、第一攪拌機で急速攪拌を行い、第二攪拌機で緩速攪拌を実施する。すると、１分〜３分で小さな粒子が徐々に結合し、大きなフロックを形成して沈降し始め、５分程度でうわ水が綺麗になり処理が完了する。
【実施例】
【００２７】
以下に、実施例に基づいて本発明をより詳細に説明するが、本発明はこれらの実施例により限定されるものではない。
【００２８】
室内凝集処理試験
１Ｌ用のビーカーに１Ｌの排水を入れた後、凝集剤を投入した。その後、約１分間攪拌し、静置した。
そして、それぞれ１分、３分、５分、１０分経過後に凝集沈殿後の上澄み液を濁度計により濁度測定（ｍｇ／リットル）した。
【００２９】
［実施例１］
第一の無機凝集剤  １５８．１ｋｇ  約３５．２質量％
硫酸アルミニウム（硫酸バンド）  １０．０ｋｇ  約２．２質量％
ＰＡＣ  ６６．５ｋｇ  約１４．８質量％
第二の無機凝集剤  １１０．０ｋｇ  約２４．５質量％
モルデナイト系天然ゼオライト  １０５．０ｋｇ  約２３．３質量％
合計  ４４９．６ｋｇ  約１００．０質量％
【００３０】
製造フロー
ステップ１：第一の無機凝集剤（１５８．１ｋｇ）と硫酸アルミニウム（１０．０ｋｇ）を約５分攪拌する。
ステップ２：そこにＰＡＣ（６６．５ｋｇ）を添加し約１０分攪拌する。
ステップ３：そこに第二の無機凝集剤（１１０．０ｋｇ）を添加し約１５分攪拌する。
ステップ４：そこにモルデナイト系天然ゼオライト（１０５．０ｋｇ）を添加し約３０分攪拌する。
【００３１】
上記のように製造された凝集剤を用い、上記の凝集処理試験に従って排水の処理を行った。処理後の濁度を表１に示す。
【００３２】
【表１】
0005501544.tif 000002
【００３３】
［実施例２］
第一の無機凝集剤  ６４７．０ｋｇ  約５７．７質量％
硫酸アルミニウム（硫酸バンド）  ２６０．０ｋｇ  約２３．１質量％
第二の無機凝集剤  １１０．０ｋｇ  約９．８質量％
モルデナイト系天然ゼオライト  １０５．０ｋｇ  約９．４質量％
合計  １１２２．０ｋｇ  約１００．０質量％
【００３４】
製造フロー
ステップ１：第一の無機凝集剤（６４７．０ｋｇ）と硫酸アルミニウム（２６０．０ｋｇ）を約５分攪拌する。
ステップ２：そこに第二の無機凝集剤（１１０．０ｋｇ）を添加し約１５分攪拌する。
ステップ３：そこにモルデナイト系天然ゼオライト（１０５．０ｋｇ）を添加し約３０分攪拌する。
【００３５】
上記のように製造された凝集剤を用い、上記の凝集処理試験に従って排水の処理を行った。処理後の濁度を表２に示す。
【００３６】
【表２】
0005501544.tif 000003
【００３７】
［実施例３］
第一の無機凝集剤  １０．０ｋｇ  約２０．０質量％
ＰＡＣ  ５．０ｋｇ  約１０．０質量％
アニオン系有機高分子凝集剤  ３．５ｋｇ  約７．０質量％
モルデナイト系天然ゼオライト  ３１．５ｋｇ  約６３．０質量％
合計  ５０．０ｋｇ  約１００．０質量％
【００３８】
製造フロー
ステップ１：第一の無機凝集剤（１０．０ｋｇ）とＰＡＣ（５．０ｋｇ）を約５分攪拌する。
ステップ２：そこにアニオン系有機高分子凝集剤（３．５ｋｇ）を添加し約１５分攪拌する。
ステップ３：そこにモルデナイト系天然ゼオライト（３１．５ｋｇ）を添加し約３０分攪拌する。
【００３９】
上記のように製造された凝集剤を用い、上記の凝集処理試験に従って排水の処理を行った。処理後の濁度を表３に示す。
【００４０】
【表３】
0005501544.tif 000004
【００４１】
［参考例］
第一の無機凝集剤  ２５．０ｋｇ  約１０．０質量％
硫酸アルミニウム（硫酸バンド）  １０．０ｋｇ  約４．０質量％
第二の無機凝集剤  １１０．０ｋｇ  約４４．０質量％
モルデナイト系天然ゼオライト  １０５．０ｋｇ  約４２．０質量％
合計  ２５０．０ｋｇ  約１００．０質量％
【００４２】
製造フロー
ステップ１：第一の無機凝集剤（２５．０ｋｇ）と硫酸アルミニウム（１０．０ｋｇ）を約５分攪拌する。
ステップ２：そこに第二の無機凝集剤（１１０．０ｋｇ）を添加し約１５分攪拌する。
ステップ３：そこにモルデナイト系天然ゼオライト（１０５．０ｋｇ）を添加し約３０分攪拌する。
【００４３】
上記のように製造された凝集剤を用い、上記の凝集処理試験に従って排水の処理を行った。処理後の濁度を表４に示す。
【００４４】
【表４】
0005501544.tif 000005
【００４５】
表１〜表３から明らかなとおり、実施例１〜３の凝集剤は優れた凝集処理能力を示した。また、参考例（表４）と比べても実施例１〜３の凝集剤は遜色ない優れた凝集処理能力を示した。
特に効果の高い適用範囲として、原水濁度が１，０００ｍｇ／リットル〜１０，０００ｍｇ／リットルが挙げられる。
【００４６】
上記の本実施の形態の排水処理用凝集剤によれば、懸濁物質を効率良く凝集させることができるので、排水の性質等に応じた排水処理用凝集剤の選択の余地が大きくなる。また、構成する各凝集剤等の種類により安価に製造することもできるのでコスト的にも有利となる。
【００４７】
その他、一々例示はしないが、本発明は、その趣旨を逸脱しない範囲内において、種々の変更が加えられて実施されてよい。本発明の排水処理用凝集剤は、全体として一つのものであり、成分ごとに分割して使用するものではないが、全体を複数に分割して使用しても良い。
【００４８】
なお、本実施形態の排水処理用凝集剤は、以下の無機・有機高分子凝集成分等の併用を妨げるものではない。
（１）凝集助剤
消石灰、ケイ酸ソーダ、ベントナイト、フライアッシュ
（２）無機凝集剤
硫酸アルミニウム、ポリ塩化アルミニウム、アルミン酸ナトリウム、硫酸第一鉄、塩化第二鉄、硫酸第二鉄、塩化コッパラス、変性塩基性硫酸アルミニウム、活性シリカ
（３）有機凝結剤
ジメチルジアリルアンモニウムクロライド、アルキル・エピクロルヒドリン縮合物、ポリエチレンイミン、アルキレンジクロライドとポリアルキレンポリアミンの縮合物、ジシアンジアミド・ホルマリン縮合物、アニリン−ホルムアルデヒド重複合物塩酸塩、ポリヘキサメチレンチオ尿素酢酸塩、ポリビニルベンジルトリメチルアンモニウムクロライド
（４）ノニオン型高分子凝集剤
ポリアクリルアミド、ポリメタクリルアミド、でんぷん、グアーガム、ゼラチン、ポリオキシエチレン、ポリオキシプロピレン
（５）アニオン型高分子凝集剤
（メタ）アクリル酸系ポリマーとして、ポリアクリルアミドやポリメタクリルアミドの部分加水分解物、アクリル酸又はメタクリル酸とアクリルアミド又はメタクリアミドとの共重合体及びその塩類、アクリル酸又はメタクリル酸とアクリルアミド又はメタクリルアミドと２−アクリルアミド−メチルプロパンスルホン酸、ビニルスルホン酸又はビニルメチルスルホン酸との３元共重合体及びその塩類、ポリアクリルアミドやポリメタクリルアミドのスルホメチル化物及びその塩類、アルギン酸ソーダ、グアーガムソーダ塩、カルボキシメチルセルロースソーダ塩、でんぷんソーダ塩・その他のポリマーとして、下記のポリマーのスルホン化物及びその塩類が挙げられる。ポリスチレン、ポリフェニレンエーテル、ポリカーボネート、ポリフェニレンスルフィド、ポリエチレンテレフタレート、好ましくはポリフェニレンエーテル、ポリカーボネートである。
（６）カチオン型高分子凝集剤
ジアルキルアミノアルキル（メタ）アクリレートの四級化物（ 四級化剤としては、塩化メチル、塩化ベンジル等）及びその酸塩（酸塩としては、塩酸塩、硫酸塩等の無機酸塩及び酢酸塩等の有機酸塩等）、又はこれらと（メタ）アクリルアミドとの重合体若しくは共重合体； 例えば、ジメチルアミノエチルアクリレートのメチルクロライド四級化物又はこれとアクリルアミドとの重合体若しくは共重合体
ジアルキルアミノアルキル（メタ）アクリルアミドの四級化物若しくは酸塩、又はこれらと（メタ）アクリルアミドとの重合体若しくは共重合体；例えば、ジメチルアミノプロピルアクリルアミドのメチルクロライド四級化物とアクリルアミドとの共重合体
ポリアクリルアミドのカチオン化変性物；例えばポリアクリルアミドのマンニッヒ変性
物及びホフマン分解物
エピハロヒドリン−アミン縮合物；例えばエピハロヒドリンと炭素数２〜８のアルキレンジアミンとの重縮合物
ポリジメチルジアリルアンモニウムクロライド
ポリビニルイミダゾリン及びその塩類
ポリビニルアミジン及びその塩類
キトサン及びその塩類
ポリビニルピリジン及びその塩類
ポリチオ尿素
水溶性アニリン樹脂
クロロメチル化ポリスチレンアンモニウム塩又はアミン４級塩
ポリビニルイミダゾール及びその塩類
（７）両性型高分子凝集剤
アクリルアミド−アクリル酸（又はその塩）−ジアルキルアミノアルキル（メタ）アクリレート（又はその塩及び四級化物）
ポリグルタミン酸及びその塩類
また、これ以外に、キレート樹脂、キレート剤、活性炭、オゾン水、イオン交換樹脂及びイオン交換膜、吸水性樹脂、過酸化水素水、塩素及び液体塩素、次亜塩素酸ソーダ、二酸化塩素、さらし粉、塩素化イソシアヌル、けいそう土、酸化チタン等の光触媒、生物処理剤等の副処理剤等と混合又は併用してもよい。
【要約】
【課題】懸濁物質を効率良く凝集させることができる排水処理用凝集剤を提供すること。
【解決手段】第一の無機凝集剤を約３６．０〜３４．０質量％、硫酸アルミニウムを約３．０〜２．０質量％、粉末ポリ塩化アルミニウムを約１６．０〜１４．０質量％、第二の無機凝集剤を約２５．０〜２４．０質量％、及びモルデナイト系天然ゼオライトを約２４．０〜２３．０質量％含有する排水処理用凝集剤。
【選択図】なし